(57)【要約】  本発明は、経糸および緯糸からなる織物であって、経糸の一部として１８０〜１０００デシテックスのモノフィラメント糸が用いられており、該モノフィラメント糸からなる経糸が織物面から浮き上がってループを形成しており、ループの両脚間隔（ＤＬ）が４〜１５ｍｍ、ループの高さ（ＨＬ）が０．５〜２．５ｍｍ、ＨＬ／ＤＬが０．１〜０．４であり、ループ密度が４０〜３００個／１０ｃｍ２、さらにループ面が経糸にほぼ平行であり、さらにループが緯糸方向に脚を揃えて並んでおり、ループ両脚が織物に固定されているループ織物等に関する。
2015137114.tif 000002
【特許請求の範囲】
【請求項１】
経糸および緯糸からなる織物であって、経糸の一部として１８０〜１０００デシテックスのモノフィラメント糸が用いられており、該モノフィラメント糸からなる経糸が織物面から浮き上がってループを形成しており、ループの両脚間隔（ＤＬ）が４〜１５ｍｍ、ループの高さ（ＨＬ）が０．５〜２．５ｍｍ、ＨＬ／ＤＬが０．１〜０．４であり、ループ密度が４０〜３００個／１０ｃｍ２、さらにループ面が経糸にほぼ平行であり、さらにループが緯糸方向に脚を揃えて並んでおり、ループ両脚が織物に固定されているループ織物。
【請求項２】
マルチフィラメント糸からなる経糸（Ｗ１）複数本毎にモノフィラメント糸からなる経糸（Ｗ２）が存在しており、Ｗ１は緯糸と交差する毎に浮きと沈みを変えており、Ｗ２は緯糸に対して下記の浮き沈み状態にあり、さらに緯糸が熱融着性繊維からなる糸であり、下記ループ領域（Ａ１）と（Ａ２）が交互に、あるいは（Ａ１）と（Ａ２）の間に下記ループ不存在領域（Ｂ）を介して交互に存在している請求項１に記載のループ織物。
（Ａ１）：Ｗ２は緯糸と交差する毎に浮きと沈みを変えているが、Ｗ２の隣に存在しているＷ２は緯糸を跨いで織物上でループを形成している領域
（Ａ２）：Ｗ２は緯糸を跨いで織物上でループを形成しているが、Ｗ２の隣に存在しているＷ２は緯糸と交差する毎に浮きと沈みを変えている領域
（Ｂ）：Ｗ２およびその隣に存在しているＷ２はともには緯糸と交差する毎に浮きと沈みを変えている領域
【請求項３】
ループの両脚が緯糸の熱融着により織物に固定されている請求項１または２に記載のループ織物。
【請求項４】
前記緯糸が，鞘成分が低融点樹脂からなる芯鞘断面複合繊維からなるマルチフィラメント糸である請求項１〜３のいずれかに記載のループ織物。
【請求項５】
前記緯糸、前記Ｗ１および前記Ｗ２がともにポリエステル系樹脂からなる繊維から構成されている請求項１〜４のいずれかに記載のループ織物。
【請求項６】
前記Ｗ１がポリエチレンテレフタレート系樹脂、前記Ｗ２がポリブチレンテレフタレート系樹脂からなり、前記緯糸を構成する芯鞘断面複合繊維の芯成分がポリエチレンテレフタレート系樹脂、鞘成分がポリエチレンテレフタレート系またはポリブチレンテレフタレート系の共重合ポリエステル樹脂からなる請求項５に記載のループ織物。
【請求項７】
ループが、緯糸を７〜２５本を跨ぐことにより形成されている請求項１〜６に記載のループ織物。
【請求項８】
前記ループ不存在領域（Ｂ）には緯糸が３〜７本存在している請求項２に記載のループ織物。
【請求項９】
請求項１〜８のいずれかに記載のループ織物からなる留具。
【請求項１０】
留具がブラジャーの留具である請求項９に記載の留具。
【請求項１１】
請求項１〜８のいずれかに記載のループ織物が座面の上張り材として用いられている椅子。
【請求項１２】
請求項１〜８のいずれかに記載のループ織物が畳表の代替品として用いられる畳あるいは敷物。
【請求項１３】
請求項９に記載の留具と対になって用いられる雄型留具であって、
樹脂製の基板の表面に、同基板表面からほぼ垂直に立ち上がるステムが列をなして多数並んでおり、各ステムは、その先端からステム列方向と交差する方向でかつ基板に平行な方向に突出する突起部を有しており、さらに全てのステムの突起部がステムから同一方向に突出しており、基板とステムと突起部により形成される懐部の高さ（ｂ）が０．３〜２．５ｍｍの範囲で、かつ懐部の高さ（ｂ）に対する懐部の奥行（ａ）の比（ａ／ｂ）が０．５〜３の範囲である雄型留具。
【請求項１４】
前記基板は延伸されているが、前記突起部は延伸されていない請求項１３に記載の雄型留具。
【請求項１５】
前記基板、前記ステムおよび前記突起部が、いずれも表面硬さが６０〜８０の熱可塑性樹脂により形成されている請求項１３または１４に記載の雄型留具。
【請求項１６】
前記熱可塑性樹脂がポリエステルエラストマーである請求項１５に記載の雄型留具。
【請求項１７】
前記熱可塑性樹脂がナイロン１２である請求項１５または１６に記載の雄型留具。
【請求項１８】
前記ステムおよび前記突起部の断面形状が四辺形であり、前記ステムの高さ中間部分におけるステムの断面積および前記突起部の突出長さの中間部における突起部の断面積がともに０．２〜０．８ｍｍ２の範囲である請求項１３〜１７のいずれかに記載の雄型留具。
【請求項１９】
前記基板上に、基板１ｃｍ２当たり５〜４０個の密度でステムが存在している請求項１３〜１８のいずれかに記載の雄型留具。
【請求項２０】
請求項９記載の留具と、請求項１３〜１９のいずれかに記載の雄型留具が対となって留具として用いられている衣類。
【請求項２１】
衣類がブラジャーである請求項２０に記載の衣類。
【発明の詳細な説明】
【技術分野】
【０００１】
本発明は、ブラジャーの留具や、上張材や畳表材や敷物等として有用な、モノフィラメントからなる低いループを表面に有する織物に関する。さらに、本発明は、当該ループ織物からなる留具、及び当該留具と対になって用いられる樹脂製の雄型留具に関する。
【背景技術】
【０００２】
従来から、ブラジャーの背中または前部での留具として、図３に示すような、金属製の鉤型留具（６）と金属製の丸型留具（７）からなる金属製ホックが一般に用いられている。そして、丸型留具は、図３に示すように、長さ方向に通常３段取り付けられており、胸囲の大きさやその変化に応じて留める位置を変えることができるようになっている。【０００３】
しかしながら、このような従来の金属製ホックでは、上記のように３段しか位置調整できず、微妙な留め位置調整ができないという問題点を有しており、さらに、金属製ホックの場合には、航空機に搭乗する際に金属探知機に掛かったり、ＭＲＩやＣＴやＸ線による検査の際には着用できなかったりすることから、金属製でないホックが求められている。さらに、金属製ホックの場合には、椅子にもたれた際や横になった際にホックが背中を押圧することとなり、不快に感じるという問題点も有している。【０００４】
このような金属製ホックに代えて、樹脂製の成形ホックを用いることも考えられているが（特許文献１）、成形ホックは一般に強度が低く、強度を高めるためにはホックを大型にすることが必要となり、微妙な位置調整ができないという問題点および背中を押圧して不快感を与えるという問題点に関しては殆ど解消されない。【０００５】
本発明者等は、金属製の丸型留具や樹脂製の成形ホックに置き換えて、表面にモノフィラメントからなる低いループを多段に有する織物を用いることにより、上記の問題点が解決できることを見出した。【０００６】
なお、表面にループを有する織物は公知であり、例えば、面ファスナーなどとして用いられている。【０００７】
このような面ファスナーのうち、織物表面にループ状係合素子を有する、いわゆるループ面ファスナーは、ループ状係合素子を形成する糸としてマルチフィラメント糸が用いられていることから、ループに高い引張強力が係ると、マルチフィラメント糸を構成するフィラメントが徐々に切断されていき、最終的には、ループを構成するフィラメントが全て破断され、留める能力が消失する。さらにループは、緯糸を全く跨がない箇所かあるいは１〜３本程度を跨ぐ箇所で形成されており（特許文献２）、このようなループは両脚間が狭く、かつループ高さが高いことから、ループが倒れ易く、鉤型留具に係り難いという問題を有している。【０００８】
織物表面にフック状係合素子を有する、いわゆるフック面ファスナーは、フック状係合素子となるモノフィラメント糸を織物に織り込み、そして織物表面に該モノフィラメント糸をループ状に突出させ、そして熱処理してループ形状を固定したのち、ループの片脚を切断してフック状係合素子を形成する方法により製造されており、ループの片脚を切断する前は、織物表面にモノフィラメントからなるループが存在することとなる。【０００９】
しかしながら、このようなフック面ファスナーの前駆体となるループ織物も、織物表面からほぼ直立したフック状係合素子を得るためのものであることから、両脚間が狭く、かつループ高さが高いものである（特許文献３）。このようなループの両脚間が狭く、ループ高さが高いものを、ブラジャー等の留具として用いた場合には、横方向への強力な引張力が係るため、ループが倒れ易く、鉤型留具に係り難いという問題を有している。【００１０】
一方、特許文献１には、樹脂製のテーパ状の張出部と同張出部を係止するための一対の係止穴からなるブラジャー用成形留具が記載されているが、このような成形留具の場合には、強度を高めるためには、留具を大型にすることが必要となり、微妙な位置調整ができないという問題点および背中を押圧して不快感を与えるという問題点に関しては殆ど解消されない。【００１１】
このような成形留具に代えて、一般的なフック面ファスナーとループ面ファスナーを使用することも知られている（特許文献４）。しかしながら、一般的な面ファスナーの場合には、フック状係合素子は細いモノフィラメントから形成されており、さらにループ状係合素子も、細いフィラメント繊維の集合体であるマルチフィラメント糸から形成されており、しかもループ状係合素子を形成するマルチフィラメント糸は係合性を高めるために、ループ部でバラけて個々の細いフィラメント繊維に分かれており、この状態でフック状係合素子と係合するため、係合力が低く、しかも繰り返し使用するとループ状係合素子を形成する細いフィラメント繊維が徐々に切断されたり、フック状係合素子が倒されたりして、係合力が更に低下するという問題点を有している。
【先行技術文献】
【特許文献】
【００１２】
【特許文献１】特開平７−２１６６０３号公報（要約書および図面）
【特許文献２】再公表特許ＷＯ２００７／０７４７９１パンフレット（図１および図２）
【特許文献３】実開平６−５２５２１号公報（図１〜図３）
【特許文献４】特開２００９−３０２０７号公報（特許請求の範囲および図面）
【発明の概要】
【００１３】
本発明の一つの局面は、経糸および緯糸からなる織物であって、経糸の一部として１８０〜１０００デシテックスのモノフィラメント糸が用いられており、該モノフィラメント糸からなる経糸が織物面から浮き上がってループを形成しており、ループの両脚間隔（ＤＬ）が４〜１５ｍｍ、ループの高さ（ＨＬ）が０．５〜２．５ｍｍ、ＨＬ／ＤＬが０．１〜０．４であり、ループ密度が４０〜３００個／１０ｃｍ２、さらにループ面が経糸にほぼ平行であり、さらにループが緯糸方向に脚を揃えて並んでおり、ループ両脚が織物に固定されているループ織物に関する。
【００１４】
また、本発明の他の局面は、上記ループ織物からなる留具、及び当該留具と対になって用いられる樹脂製の雄型留具、並びにそれらを使用した衣類等に関する。
【図面の簡単な説明】
【００１５】
【図１】本発明のループ織物の好適な一例の斜視図である。
【図２】本発明のループ織物の他の好適な一例の斜視図である。
【図３】従来の一般的なブラジャーの一例を背中方向から見た斜視図である。
【図４】本発明のループ織物の一例である図１のループ織物のパターン図である。
【図５】本発明のループ織物の他の一例のパターン図である。
【図６】本発明のループ織物の一例である図２のループ織物のパターン図である。
【図７】本発明のループ織物である図１のループ織物において、ループが経糸を跨ぐように形成した場合のパターン図であり、このパターン図も本発明の一例である。
【図８】本発明のループ織物の一例である図５のパターン図において、ループが経糸を跨ぐように形成した場合のパターン図であり、このパターン図も本発明の一例である。
【図９】本発明のループ織物の一例である図２のループ織物において、ループが経糸を跨ぐように形成した場合のパターン図であり、このパターン図も本発明の一例である。
【図１０】本発明の雄型留具の好適な一例を示す斜視図である。
【図１１】本発明の雄型留具の好適な一例のステム列方向の断面図である。
【図１２】本発明の雄型留具を構成する好適なステムの一例を図１１と直交する方向から見た断面図である。
【図１３】本発明の雄型留具を押出成形により製造するのに用いるノズルの好適な一例を示す図である。
【図１４】本発明の雄型留具の係合相手として好適なループ織物のパターン図である。
【図１５】比較例となる雄型留具を構成するステムを基板長さ方向と直交する方向から見た断面図である。
【図１６】他の比較例となる雄型留具を構成するステムを基板長さ方向と直交する方向から見た断面図である。
【発明を実施するための形態】
【００１６】
本発明は、ブラジャー等の留具として使用した場合に、上記したような問題点を生じないループ織物を提供するものであり、詳細には、微妙な留め位置調整ができ、金属製でないことから、航空機に搭乗する際に金属探知に掛かることがなく、またＭＲＩやＣＴやＸ線検査の際にも着用でき、そして椅子にもたれた際や横になった際にホックが背中を押圧することが少なく、さらに、ループが倒れにくく、切断されにくいことから、容易に留めることができ、かつ留める能力を長期間消失しないループ織物並びにそれを用いた係合力等に優れた留具及びその対となる雄型留具を提供するものである。
【００１７】
さらに本発明の一つの目的は、低くかつ裾の広がったループで覆われているループ織物であることから、椅子の上張材や畳表の代替品として、さらに敷物として使用した場合に快適な肌触り感を与えるループ織物を提供することにある。
【００１８】
以下、本発明を実施するための形態について詳細に説明するが、本発明はこれらに限定されるものではない。
【００１９】
なお、図面における各符号は、それぞれ：
１：ループ織物、２：ループ、３：緯糸方向、４：経糸方向、Ａ１：ループ領域Ａ１、Ａ２：ループ領域Ａ２、Ｂ：ループ不存在領域Ｂ、ＤＬ：ループの両脚間隔、ＨＬ：ループ高さ、５：ブラジャー、６：鉤型留具、７：丸型留具、１１：基板、１２：ステム、１３：突起部、１４：ノズル、１５：基板形成用スリット部、１６：ステムおよび突起部形成用のスリット部、１１２：緯糸方向、１１３：経糸方向、Ｘ：留具幅方向、Ｙ：留具長さ方向（すなわち延伸方向）、Ｗ：ステム幅（すなわち突起部幅）、Ｈ：ステム高さ、Ｄ：ステム列間ピッチ、Ｓ１：ステム列方向のステム間距離、Ｓ２：突起部先端からステムまでの上面からの投影距離、ａ：懐部の奥行、ｂ：懐部の高さ、を示す。
【００２０】
留具の一方として本実施形態のループ織物を用いる場合に、係合相手としては、鉤型の係合素子を表面に有する織物や樹脂成形品などが用いられる。もちろん、金属製であることに問題がない用途には、金属製の鉤型係合素子を有する金属製留具であってもよい。なお、鉤型係合素子は、張力が分散されるように複数の鉤型係合素子を多段に有するもの、特に本実施形態のループ織物の複数のループ領域に対応するように複数の鉤型係合素子列を有するものが好ましい。
【００２１】
本実施形態のループ織物は、基本的には経糸（Ｗ１およびＷ２）および緯糸からなり、経糸の一部としてモノフィラメント糸（Ｗ２）が用いられている。
【００２２】
経糸の主体としてはマルチフィラメント糸（Ｗ１）が好ましく、そして経糸を構成するマルチフィラメント糸の太さとしては、１０〜９６本のフィラメントからなるトータルデシテックスが１００〜４００デシテックスであるマルチフィラメント糸が好ましく、特に１５〜６０本のフィラメントからなるトータルデシテックスが１２０〜３００デシテックスであるマルチフィラメント糸が好ましい。
【００２３】
経糸の一部として用いられるモノフィラメント糸（Ｗ２）は、剛直性が求められることから太い合成繊維製のモノフィラメント糸が用いられる。モノフィラメント糸の太さとしては、１８０〜１０００デシテックスのものが剛直性の点で、さらに留具としての耐久性の点で好ましく、より好ましくは２００〜６００デシテックスのものである。そして、剛直性や係り易さの点で、該モノフィラメント糸の断面形状を三角や四角等の多角系で代表される異形断面形状にしてもよい。
【００２４】
そして、本実施形態では、経糸の一部としてモノフィラメント糸（Ｗ２）が用いられるが、好ましくは、経糸２〜８本（モノフィラメント糸を含む本数）に一本の割合でモノフィラメント糸（Ｗ２）が他の経糸（Ｗ１）と平行に織物に挿入されている場合であり、より好ましくは３〜７本に一本の割合、もっとも好ましくは４本に一本の割合で等間隔で挿入されている場合である。
【００２５】
緯糸としてはマルチフィラメント糸が好ましく、緯糸を構成するマルチフィラメント糸の太さとしては、１２〜９６本のフィラメントからなるトータルデシテックスが５０〜３５０デシテックスであるマルチフィラメント糸が好ましく、特に１８〜６０本のフィラメントからなるトータルデシテックスが１００〜２５０デシテックスであるマルチフィラメント糸が好ましい。
【００２６】
経糸や緯糸（モノフィラメント糸を含む）を構成する繊維は、主としてポリエステル系ポリマーからなる場合がループの剛直性や耐久性等の点で、さらにループの両脚を強固に織物に固定できる点で好ましい。
【００２７】
ポリエステル系ポリマーとは、エチレンテレフタレート単位を主体とするポリエステルまたはブチレンテレフタレート単位を主体とするポリエステルであり、主としてテレフタル酸とエチレングリコールからの縮合反応またはテレフタル酸とブタンジオールからの縮合反応により得られるポリエステルである。
【００２８】
特に好ましくは、経糸を構成するマルチフィラメント糸（Ｗ１）がポリエチレンテレフタレート系樹脂、経糸の一部を構成するモノフィラメント糸（Ｗ２）がポリブチレンテレフタレート系樹脂からなり、緯糸を構成するマルチフィラメント糸が芯鞘断面複合繊維からなり、その芯成分がポリエチレンテレフタレート系樹脂、鞘成分がポリエチレンテレフタレート系またはポリブチレンテレフタレート系の共重合ポリエステル樹脂であって芯成分樹脂より融点または軟化点が２０度以上低い樹脂からなる場合である。
【００２９】
このような場合には、該鞘成分のみを溶融させることによりループを織物上に強固に固定でき、かつ織物が強固に固定されていることとなり、より一層ループの剛直性が向上し、織物やループの耐久性等の点で、さらにループの両脚を強固に織物に固定できる点で好ましい。
【００３０】
加えて、ループを構成するモノフィラメント糸がポリブチレンテレフタレート系のポリエステル樹脂であることにより、ループ面が倒れにくく、さらに緯糸を熱融着させる際の熱によりループ糸が他の経糸より大きく収縮し、一層低い倒れ難いループが形成されることとなり、この点からも好ましい。
【００３１】
ループ用モノフィラメント糸には、ループ形状保持性と剛直性が求められ、そのために太い合成繊維製のモノフィラメント糸が用いられる。本実施形態では、このモノフィラメント糸として、特にループ形状保持性に優れたポリブチレンテレフタレート系ポリエステル樹脂から形成され、かつ上記熱融着性繊維を熱融着させる際の温度では溶融しない融点を有するモノフィラメント糸が用いられる。
【００３２】
緯糸に代えて経糸に熱融着性繊維を用いることによりループ用モノフィラメント糸を織物に固定することも可能であるが、ループ用モノフィラメント糸は経糸に平行に基布に打ち込まれることから、経糸がループ用モノフィラメント糸と交差する箇所の数が緯糸に比べてはるかに少ない。したがって熱融着性繊維を経糸にのみ用いた場合にはループ用モノフィラメント糸が織物に強固に固定され難く、さらに経糸に熱融着性繊維を用いた場合には、ループ織物を連続生産する上で、走行する織物に掛かる張力を一定に保つことが難しく、一定品質のループ織物を安定に連続生産することが困難となり易い。
【００３３】
上記した芯鞘型の熱融着性繊維としては、鞘成分を溶融させてループ用モノフィラメント糸の根元を織物に強固に固定できるポリエステル系の樹脂からなるものが好ましく、例えば、芯成分は熱処理条件下では溶融しないが鞘成分は溶融する芯鞘型の断面を有するポリエステル系繊維が挙げられる。具体的には、ポリエチレンテレフタレートを芯成分とし、イソフタル酸やアジピン酸等で代表される共重合成分を多量に共重合、例えば２０〜３０モル％共重合することにより融点又は軟化点を大きく低下させた共重合ポリエチレンテレフタレートを鞘成分とする芯鞘断面複合ポリエステル繊維が代表例として挙げられる。
【００３４】
鞘成分の融点または軟化点としては１００〜２００℃であり、かつ経糸や芯成分やループ用モノフィラメント糸の融点より２０〜１５０℃低いのが好ましい。芯鞘型熱融着性繊維の断面形状としては、同心芯鞘であっても、偏心芯鞘であっても、あるいは１芯芯鞘であっても、多芯芯鞘であってもよい。
【００３５】
さらには、緯糸を構成する繊維中に占める芯鞘型熱融着性繊維の割合は、特に緯糸の全てが実質的に芯鞘断面複合繊維で形成されている場合、つまり緯糸が芯鞘型の熱融着性マルチフィラメント糸である場合には、ループ用モノフィラメント糸および経糸用マルチフィラメント（Ｗ１）が強固に基布に固定されることとなるため好ましい。緯糸を構成する繊維が芯鞘断面形状ではなく、繊維断面の全てが熱融着性のポリマーで形成されている場合には、溶けて再度固まった熱融着性ポリマーは脆く割れやすくなり、縫製した場合等は縫糸部分から織物が裂け易くなる。したがって、熱融着性繊維は熱融着されない樹脂を含んでいることが好ましく、芯鞘の断面形状を有していることが好ましいということになる。そして、芯成分と鞘成分の重量比率は２０：８０〜８０：２０の範囲、特に４０：６０〜７０：３０の範囲が好ましい。
【００３６】
上述の経糸、緯糸、ループ用モノフィラメント糸から織物を織成する。織物の織組織としては、ループ用モノフィラメント糸を経糸の一部とした平織が好ましく、ループ用モノフィラメント糸は、経糸と平行に織物に存在しつつ、組織の途中で織物面から立ち上り、ループを形成しているのが好ましく、具体的には図４〜６に示すように、緯糸を５〜３０本跨いで、より好ましくは７〜２５本、さらに好ましくは９〜２１本跨いでループを形成し、そして緯糸間にもぐり込むような織組織が好ましい。図４では緯糸９本、図５および図６では緯糸１９本を跨いで織組織内に潜り込む構造を有している。
【００３７】
図４〜６では、ループ用モノフィラメント糸は、ループ形成場所で経糸を跨いでおらず、跨いでいないことによりループ面が経糸に平行な方向を向くこととなる。なお、図７〜９は、それぞれ図４〜６のループ織物において、ループ形成場所で経糸を３本跨いでいる場合であるが、このように跨いでいることによりループ面が経糸に平行な方向からわずかに傾くこととなるが、その角度が経糸方向から２０度以内であるならば、特に大きな問題はない。好ましくは、図４〜６のように、ループ用モノフィラメント糸は、ループ形成場所で経糸を跨いでおらずに、ループ面が経糸に平行な方向を向いている場合であり、この場合にはループに掛かる力が両脚に均等に分散されることから耐久性が向上する。本実施形態では、上記したようにループ用モノフィラメント糸が経糸を跨いでいる場合も含むことから、ループ面が経糸にほぼ平行な方向を向いているという表現を用いている。
【００３８】
そして、経糸（ループ用モノフィラメントを含む）の織密度としては、熱処理後の織密度で５０〜８５本／ｃｍが、また緯糸の織密度としては、熱処理後の織密度で１５〜３０本／ｃｍが好ましい。そして、緯糸の重量割合としては、ループ用モノフィラメント糸を含む経糸および緯糸の合計重量に対して２５〜５０％が好ましい。またループ用モノフィラメント糸の打ち込み本数は、それぞれ、経糸２０本（ループ用モノフィラメント糸を含む）に対して３〜７本程度、特に４〜６本が好ましい。
【００３９】
さらに本実施形態のループ織物では、ループが図１や図２に示すように、緯糸方向に並んでいる。このように緯糸方向に列をなして並んでいることにより、ブラジャー留具のように、引っかかる位置を微妙に調整することが可能となる。
【００４０】
さらに本実施形態において、織物表面に形成されたループは、特定のループ形状を有していることが重要である。すなわち、ループの両脚間隔（ＤＬ）が４〜１５ｍｍ、ループの高さ（ＨＬ）が０．５〜２．５ｍｍ、ＨＬ／ＤＬが０．１〜０．４であり、ループ密度が４０〜３００個／１０ｃｍ２であることが必要である。ループの両脚距離（ＤＬ）、ループの高さ（ＤＬ）は図１〜２に示すように、それぞれループ両脚の外側同士間の距離とループの脚元からループの頂点までの距離を表す。
【００４１】
両脚間隔（ＤＬ）が４ｍｍより短い場合には、留具とした場合に引っ掛かり難く、逆に１５ｍｍより長い場合には耐久性に劣ることとなる。より好ましくは、５〜１０ｍｍの範囲である。
【００４２】
またループ高さ（ＨＬ）が０．５ｍｍより低い場合には、留具とした場合に引っ掛かり難く、逆に２．５ｍｍより高い場合にはループが倒れ易く、これまた引っ掛かり難くなる。より好ましくは、１．０〜２．０ｍｍの範囲である。
【００４３】
ＨＬ／ＤＬに関しても、上記のループ高さと同様に、０．１より低い場合には、留具とした場合に引っ掛かり難く、逆に０．４より高い場合にはループが倒れ易く、引っ掛かり難くなる。より好ましくは、０．１５〜０．３の範囲である。
【００４４】
さらに、ループ密度についても４０〜３００個／１０ｃｍ２であることが必要で、４０個／１０ｃｍ２より少ない場合には留具としての機能に劣り、また座席の上張りや敷物としての快適性に劣ることとなり、逆に３００個／１０ｃｍ２を超える場合にはループがあまりにも高密度となり、引っ掛かり難くなる。より好ましくは、６０〜１５０個／１０ｃｍ２である。
【００４５】
そして、本実施形態のループ織物の好ましい織組織として、経糸と緯度はループ用モノフィラメントがループを形成している箇所以外は、経糸と緯糸が交わるところでは経糸は緯糸と交差する毎に緯糸に対して浮きと沈みを変えているのが、ループの耐引抜性の点で好ましい。図４〜図９では、そのような織組織となっている。
【００４６】
その中でも、特にマルチフィラメント糸からなる経糸（Ｗ１）複数本毎にモノフィラメント糸からなる経糸（Ｗ２）が存在しており、Ｗ１は緯糸と交差する毎に浮きと沈みを変えており、Ｗ２は緯糸に対して下記の浮き沈み状態にあり、さらに緯糸が熱融着性繊維からなる糸であり、下記ループ領域（Ａ１）と（Ａ２）が交互に、あるいは（Ａ１）と（Ａ２）の間に下記ループ不存在領域（Ｂ）を介して交互に存在しているのが、ループの耐引き抜き性の点で好ましい。
【００４７】
（Ａ１）：Ｗ２は緯糸と交差する毎に浮きと沈みを変えているが、Ｗ２の隣に存在しているＷ２は緯糸を跨いで織物上でループを形成している領域
（Ａ２）：Ｗ２は緯糸を跨いで織物上でループを形成しているが、Ｗ２の隣に存在しているＷ２は緯糸と交差する毎に浮きと沈みを変えている領域
（Ｂ）：Ｗ２およびその隣に存在しているＷ２はともには緯糸と交差する毎に浮きと沈みを変えている領域
【００４８】
図４〜図９では、上記したようなループ領域（Ａ１）と（Ａ２）が交互に、あるいは（Ａ１）と（Ａ２）の間に上記ループ不存在領域（Ｂ）を介して交互に存在している織組織となっている。特に図４、図５、図７および図８では、上記（Ａ１）−（Ｂ）−（Ａ２）−（Ｂ）の順序で領域が繰り返し並んでおり、一方、図６と図９では、上記（Ｂ）の領域が存在せずに、（Ａ１）−（Ａ２）の順序で領域が繰り返し並んでいる。（Ｂ）の領域が存在している場合には、縫製により本実施形態のループ織物を取り付ける際に（Ｂ）領域を耳部として活用でき、使い勝手がよい。
【００４９】
本実施形態において、ループ不存在領域（Ｂ）の面積割合としては、ループ領域（Ａ１）とループ領域（Ａ２）と（Ｂ）の合計面積に対して４０％以下が本実施形態のループ面ファスナーの特性を発現できる上で好ましい。そして、ループ不存在領域（Ｂ）の幅としては、緯糸が３〜７本存在している程度の幅が好ましい。領域（Ａ１）と領域（Ａ２）の幅としては、ループの両脚間隔（Ｄ）と同じである。
【００５０】
ループ領域（Ａ１）および（Ａ２）では、図１〜２に示すように、ループがループ面にほぼ直交する方向に列をなして並んでおり、図１〜２に示す３：緯糸方向のループ列長さ１ｃｍ当たりループが５〜１５個、特に６〜９個存在するのが、留具としての機能を発揮する上で好ましい。
【００５１】
そして、本実施形態のループ織物において、ループ両脚が織物に固定されていることが、ループの耐引抜性の点で必要であり、特に織物にループの両脚が緯糸の溶融により織物に融着固定されているのが好ましい。
【００５２】
本実施形態のループ織物は、図１や２に示すように、織物表面に低くかつ両脚間隔の広いループがループ面に直角な方向に列を成して並んでおり、図１に記載されている（Ｂ）の領域で織物をスリットすることにより留具として使用でき、さらにループの両脚が緯糸の融着と平織という織組織により織物に強固に固定されていることから、従来の面ファスナー織物のように、織物裏面を接着剤で固めてループを引き抜かれ難くする必要がなく、織物が極めて柔軟であり、衣類、特に肌に触れ易いブラジャーの留具として適している。
【００５３】
また、本実施形態のループ織物は、低くかつ裾の広がったモノフィラメント糸からなるループで覆われているループ織物であり、かつループの脚は緯糸の融着による固定と平織組織により強固に織物に固定されていることから、ループが引き抜かれることが少ない。またループにむやみに物に引っ掛かることが従来のループ織物よりはるかに少ない。さらに織物上に人が座っても、肌が織物上に存在している太いモノフィラメント糸に触れ、織物に直接触れることが少なく、暑い夏には熱が篭ってベトツキ感が極めて少ない。また、寒い冬には直接織物に触れることが少ないためひんやり感を抑えることができ、さらにモノフィラメント糸と織物との間に熱が蓄えられて暖かい。よって、椅子の上張材や畳表の代替品として、さらに敷物として極めて有用である。
【００５４】
次に、本発明の雄型留具について、図面等を用いて具体的に説明する。なお、本発明の雄型留具は上述したループ織物からなる留具と対になって用いられることが好ましいが、それに限定はされない。
【００５５】
図１０から明らかなように、本実施形態の雄型留具は、樹脂製の基板（１１）の表面に、同基板表面からほぼ垂直に立ち上がるステム（１２）が列をなして（図１０ではＹ方向に列をなしている）多数並んでおり、各ステムは、その先端から、ステム列方向と交差する方向（好ましくは、ステム列方向に直交する方向から前後２０度以内の方向）でかつ基板に平行な方向に突出する突起部（１３）を有しており、さらに全ての突起部がステムから同一方向（図１０ではＸの左方向）に突出している形状を有している。そして、突起部が突出する方向（図１０ではＸ方向）以外の方向には突起部は実質的に存在しておらず突出もしていない。
【００５６】
このように本実施形態の雄型留具では、雄型の係合素子となるステムおよび突起部は、ステムが基板表面からほぼ垂直に立ち上がっている。さらにステム先端部には、基板に水平方向で一方向のみに伸びる突起部が存在していることが必要である。
【００５７】
ステムがほぼ垂直に立ち上がっていることにより、外圧等により損傷しにくい。しかも係合相手であるモノフィラメントループを確実に保持できるとともに、その先端に基板表面に平行かつ一方向に伸び、さらに断面が四角で肌に触れる側がフラットな面である突起部を有することにより、押圧が留具全体に分散できる。さらに一方向のみに突起部が伸びていることにより係合相手のモノフィラメントループと容易に係合できるとともに容易に剥離することができる。ステムが傾いている場合には、外圧により係合能力を失ったり、留具が背中を押圧し易い。また、突起部が水平方向から傾いている場合には、モノフィラメントループと係合し難かったり、係合したモノフィラメントループが剥離し難いか逆にフィラメントループが無用な剥離を生じたりし、さらに留具の一部が背中を押圧して、着用者に不快感を与え易い。
【００５８】
しかも、突起部はステムの先端部から同一方向に突出していることから、多くの突起部が同時にモノフィラメントループとの係合に関与することとなり、安定した高い係合力が得られることとなる。そして、このようなステムがＹ方向に列を成して並んでいることにより、同時に多くのモノフィラメントループと係合でき、引張力を分散できる。よって、本実施形態の雄型留具および係合相手のモノフィラメントループを損傷することが極めて少ない。
【００５９】
そして、このような本実施形態の雄型留具において、基板とステムと突起部により形成される懐部の高さ（ｂ）が０．３〜２．５ｍｍの範囲で、かつ懐部分の高さ（ｂ）に対する懐部の奥行（ａ）の比（ａ／ｂ）が０．５〜３の範囲である必要がある。懐部の高さ（ｂ）が０．３〜２．５ｍｍの範囲を外れると、モノフィラメントとの係合が不十分となったり、逆に係合が剥離し難くなり過ぎ、扱い難くなる。さらに留具が背中を押圧して、着用者に不快感を与え易い。好ましくは、懐部の高さ（ｂ）が０．５〜２．０ｍｍの範囲で、より好ましくは０．６〜１．６ｍｍの範囲である。
【００６０】
また懐部分の高さ（ｂ）に対する懐部の奥行（ａ）の比（ａ／ｂ）が０．５〜３の範囲を外れると、係合力が低くなったり、不意に係合が外れたり、また逆に係合が外れにくくなったり、係合素子が使用により曲がったりし易くなる。好ましくは（ａ／ｂ）が０．８〜２．５の範囲、より好ましくは１．０〜２．０の範囲である。
【００６１】
そして、本実施形態の雄型留具において、突起部の上面はフラットな平面となっていることが好ましい。本実施形態の雄型留具は、特定方向には高い係合力を有し、他の特定方向に対しては実質的に係合しない。
【００６２】
本実施形態の雄型留具を構成する基板の厚さとしては、０．１〜１．０ｍｍの範囲が好ましい。ステム（１２）は、上記したように、いずれも基板（１）から垂直に立ち上がり、好ましくはステム幅（図１０や図１１で示すＷ）の０．８〜３．０倍の間隔（図１０や図１１で示すＳ１）をおいて多数のステムが基板長さ方向（図１０のＹ方向）に列をなして並んでおり、さらにこのようなステム列が基板上に基板幅方向（図１０のＸ方向）に複数列（図１０では２列）平行に存在している。
【００６３】
そして、個々のステム（１２）は、その先端部に図１０や図１２に示すように突起部（１３）を有している。ステムの高さの中間部分、ステム先端部分および突起部では、基板長さ方向（図１０や図１１に示すＹ方向）にほぼ同一の幅（図１０や図１１に示すＷ）を有している。
【００６４】
本実施形態において、基板（１１）から垂直に伸びたステム（１２）の先端から突起部（１３）が基板に対して平行に突出している。個々のステムはその先端部にひとつの突起部を有している。すなわち、ステム先端部からステムに対してほぼ直角に突起部が突出している。これは、具体的には、ステムから８０°〜１００°の範囲で突出している状態を言い、より好ましくは、８５°〜９５°の角度で突出していることが好ましい。言い換えれば、各ステムは、基板から垂直に立ち上がり、そしてその途中から直角方向に曲がっており、根元から曲がっている部分までをステム、そして曲がっている部分から先端部を突起部と称すこともできる。
【００６５】
詳細に本実施形態の雄型留具を説明すると、ステムの最頂部と基板表面の距離、すなわちステム高さ（Ｈ）としては０．８〜３．０ｍｍの範囲が好ましく、この範囲より小さいとループと係合することが難しい場合があり、またこの範囲より大きいとループ面ファスナーに係合させた際にステムが変形し易くなり、十分な係合力を得ることが難しくなる場合がある。より好ましくは、１．０〜２．５ｍｍの範囲である。
【００６６】
また、ステム根本から突起部先端までの上面からの投影距離（図１２に示すＳ２）としては、０．８〜３．０ｍｍの範囲が好ましく、この範囲より小さいとモノフィラメントループと係合することが難しい場合がある。また、この範囲より大きいとモノフィラメントループに係合させた際にステムが変形し易くなり、十分な係合力を得ることが難しくなるおそれがある。より好ましくは、１．０〜２．５ｍｍの範囲である。
【００６７】
また、ステムの長さ方向の幅（Ｗ）と突起部の長さ方向の幅（Ｗ）は同一であることが好ましく、その具体的な好適値としては、１．０〜３．０ｍｍの範囲が好ましい。この範囲より小さいとループ面ファスナーと係合した場合に、強い引張力が係るとステムや突起部が変形し易くなり、衣類用留具として長時間使用することが難しく、またこの範囲より大きい場合にはモノフィラメントループに係り難くなり、十分な係合力を得ることが難しくなる。より好ましくは、１．２〜２．５ｍｍの範囲である。
【００６８】
また、雄型留具長さ方向（Ｙ方向）のステム間距離（Ｓ１）としては、０．８〜３．０ｍｍの範囲が好ましい。この範囲より狭い場合には、ステムがループに係合し難く、留具としての着脱が容易に出来ず、逆にこの距離より長い場合には、ステム密度が低くなり、これまた十分な係合力が得られない。さらに肌触りも悪化する。また同様の理由により、ステム列方向のステム間距離（Ｓ１）としては、ステム幅（Ｗ）の０．８〜３．０倍の範囲が好ましい。
【００６９】
さらに本実施形態の雄型留具において、基板長さ方向（図１０に示すＹ方向）に対して交差する方向（図１０に示すＸ方向）にステムの列が複数列並んでいる。隣り合うステム列間隔（図１０に示すＤ方向）としては、１．０〜３．０ｍｍの範囲が好ましい。この範囲より狭い場合には、ループが係合し難く、着脱が容易に出来ず、逆にこの距離より長い場合には、ステム密度が低くなり、これまた十分な係合力が得られず、さらに肌触りも悪化する。より好ましくは、ステム列間隔（Ｄ）が１．２〜２．５ｍｍの範囲である。もちろん、突起部の先端部と隣の列に存在するステムとの間には、モノフィラメントが侵入できるような間隔が存在していることが必要である。
【００７０】
さらに本実施形態の雄型留具において、基板上に、基板１ｃｍ２当たり５〜４０個の密度でステムが存在しているのが好ましい。この範囲よりも少ない場合には、十分な係合力が得られず、使用する雄型留具を大きいものにしなければならないなど、使用上の不都合が生じる。逆にこの範囲より多い場合には、ループと係合し難くなり、留具としての着脱が難しくなる。より好ましくは、密度が１０〜３５個／ｃｍ２の範囲の場合である。
【００７１】
また、ステム中間部分のおける基板と平行方向における個々のステムの断面積およびステム先端部に存在する突起部の突出方向と直角でかつ基板と垂直な面での断面積（すなわち突起部の突出長さの中間部における突起部の断面積）としては、ともに０．１〜０．８ｍｍ２の範囲が好ましい。断面積が０．１ｍｍ２未満の場合にはステムや突起部が曲がり易く、係合力が低下する。一方、０．８ｍｍ２を超える場合には、風合いが硬くなり、好ましくない。より好ましくは０．２〜０．７ｍｍ２の範囲である。
【００７２】
次に、本実施形態の雄型留具の製造方法について説明する。まず、熱可塑性樹脂を、図１３に示すようなスリットを有するノズルから溶融押出し、基板の表面に、基板に対して垂直なステムおよび基板に対して平行な突起部からなるテープ長さ方向に連続している列条を多数有しているテープを成形する。
【００７３】
これらの成形物は、押出し成型だけでなく、射出成型でも製造可能である。しかし、高さの異なるステム列を有する雄型留具を自由に製造でき、しかも、延伸されていることから基板の強度に優れ、且つステムおよびその先端部に存在している突起部は延伸されていないことから柔らかさに優れて肌触りがよく、さらにステムが基板から剥がれ難い雄型留具を容易に作製できることから押出し成型を用いるのが好ましい。
【００７４】
図１３に示す（１５）が基板を構成することとなる線状スリットであり、そして（１６）がステムおよび突起部を構成することとなる同一方向を向いた複数の線状スリットである。線状スリット（１５）から垂直に立ち上がるスリット部分（１６）がステムを形成し、その先端から線状スリット（１５）に平行に突出しているスリット部分が突起部をそれぞれ形成することとなる。
【００７５】
図１３のスリットを用いた場合には基板表面にＬ字型を有する列条が６本等間隔で存在しているテープが得られる。列条の本数としては、１０〜２５本が適当であり、好ましくは１５〜２０本である。
【００７６】
用いられる樹脂に関しては特に限定されず、通常の成形に用いられる樹脂、例えば、ポリエチレン、ポリプロピレン等のポリオレフィン系樹脂、ナイロン６やナイロン６６等のナイロン系樹脂、ポリエチレンテレフタレート、ポリブチレンテレフタレート、ポリ乳酸等のポリエステル系樹脂、ポリ塩化ビニル系樹脂、スチレン系樹脂、アクリル系樹脂、エラストマー系の樹脂等が挙げられる。なかでも表面硬さ（ＪＩＳ  Ｋ７２１５  タイプＤ圧子使用）が６０〜８０の熱可塑性樹脂が肌触りや係合性の点で好ましく、とりわけこの表面硬さを満足するポリエステルエラストマーやナイロン１２が好ましい。特にポリエステルエラストマーが縫製により衣類に取り付けることができることから、さらに肌触りと係合力の両立の点でもっとも好ましい。
【００７７】
ポリエステルエラストマーとは、ジカルボン酸成分としてテレフタル酸またはその誘導体を用い、ジオール成分として１，４−ブタンジオールとポリ（オキシテトラメチレン）グリコールまたはそれらの誘導体を用いて得られるものであり、ポリエステルエラストマー中における［ポリ（オキシテトラメチレン）］テレフタレート基の割合が４０〜７０重量％であるものがより好ましい。また樹脂は単独で、あるいは２種以上をブレンドして用いられていてもよい。
【００７８】
このように押出し成形により得られた、基板の表面に基板に対して垂直且つ連続しているステム用および基板に平行かつ連続している突起部用の列条を多数有しているテープの表面に存在するステム用および突起部用列条に、該列条長さ方法を横切る方向、好ましくは直交する方向に、小間隔で該列条の先端から付け根付近まで切れ目を入れる。切れ目の間隔としては０．２〜０．８ｍｍ、特に０．４〜０．６ｍｍの範囲が適切である。
【００７９】
次いでテープを長さ方向に延伸する。延伸倍率としては、延伸後のテープの長さが元のテープ長さの１．３〜３．５倍、より好ましくは２．０〜３．０倍となる程度が採用される。この延伸により、列条に入れられた切れ目が広がり、列条が独立した多数の雄型係合素子の列となる。この切れ目を入れた状態での延伸により、基板は延伸されているのに対して、ステムや突起物は延伸されていないこととなる。
【００８０】
本実施形態の雄型留具は、図１０に示すように、基板表面に存在するステムから突出する突起部が同一方向（図１０ではＸ方向）に突出しており、図１２に示すように、突起部が基板と平行な方向に伸びているため、本実施形態の雄型留具の対として好適に使用される上述のループ織物、すなわち織物表面に低くかつ両脚間隔の広いループがループ面に直角な方向に列をなして並んでいるループ織物の該ループに係合し易く、係合した場合は、より強固に係合し、しかも外す際には簡単に取り外すことができ、さらに係合箇所が嵩張らずかつ肌触りが柔らかいため、ズボンやスカート等の衣類、特に肌に触れ易い衣類、例えばブラジャーの留具として適している。
【００８１】
本明細書は、上述したように様々な態様の技術を開示しているが、そのうち主な技術を以下に纏める。
【００８２】
すなわち、本発明は、経糸および緯糸からなる織物であって、経糸の一部として１８０〜〜１０００デシテックスのモノフィラメント糸が用いられており、該モノフィラメント糸からなる経糸が織物面から浮き上がってループを形成しており、ループの両脚間隔（ＤＬ）が４〜１５ｍｍ、ループの高さ（ＨＬ）が０．５〜２．５ｍｍ、ＨＬ／ＤＬが０．１〜０．４であり、ループ密度が４０〜３００個／１０ｃｍ２、さらにループ面が経糸にほぼ平行であり、さらにループが緯糸方向に脚を揃えて並んでおり、ループ両脚が織物に固定されているループ織物である。なお、本発明におけるループ面とは、ループを外周とする面のことであり、ループ面が途中で捩れている場合には、ループ面の重心の位置における向きを以ってループ面の向きの方向とする。
【００８３】
本発明のループ織物は、ループの両脚間距離が長く、かつ高さも低いことからループが倒れにくく、したがって留具として用いた場合に、容易に留めることが可能となる。またループは強度に優れる太いモノフィラメントから形成され、かつループの両脚が織物に強固に固定されていることから切断や引き抜かれることが殆どなく、留める能力を長期間消失しない。また、ループが緯糸方向に密に列をなして並んでいることから、特定のループにのみ掛かることがなく、引張力が分散されることから、この点でも切断や引き抜かれが生じにくい。
【００８４】
さらに、本発明のループ織物では、ループ密度も高く、ループ面が経糸にほぼ平行な方向を向いて、ループが緯糸方向に並んでいることから、係るループを隣のループに代えることにより微妙な留め位置調整ができる。さらに緯糸として熱融着性繊維が用いられていると、ループとして用いられたモノフィラメント糸が織物内で緯糸と交わる箇所毎に熱融着されるため、ループが引っ張られても織物から引き抜かれることがない。したがって、ブラジャーの留具として適している。
【００８５】
さらに本発明のループ織物は、裾の広がった低いモノフィラメント糸からなる多数のループで覆われているループ織物であることから、本発明のループ織物上に人が座っても、肌が織物上に存在している太いモノフィラメントに触れ、織物に直接密着することが少なく、暑い夏には、密着によるベトツキ感が極めて少なく、さらに寒い冬には直接冷ややかなフィラメント織物に触れることが少なく、さらにモノフィラメントと織物との間に熱が蓄えられ暖かいため、椅子の上張材や畳表の代替品として、さらに敷物として有用である。
【００８６】
さらに、好ましくは、上述のループ織物において、マルチフィラメント糸からなる経糸（Ｗ１）複数本毎にモノフィラメント糸からなる経糸（Ｗ２）が存在しており、Ｗ１は緯糸と交差する毎に浮きと沈みを変えており、Ｗ２は緯糸に対して下記の浮き沈み状態にあり、さらに緯糸が熱融着性繊維からなる糸であり、下記ループ領域（Ａ１）と（Ａ２）が交互に、あるいは（Ａ１）と（Ａ２）の間に下記ループ不存在領域（Ｂ）を介して交互に存在している場合である。
【００８７】
（Ａ１）：Ｗ２は緯糸と交差する毎に浮きと沈みを変えているが、Ｗ２の隣に存在しているＷ２は緯糸を跨いで織物上でループを形成している領域
（Ａ２）：Ｗ２は緯糸を跨いで織物上でループを形成しているが、Ｗ２の隣に存在しているＷ２は緯糸と交差する毎に浮きと沈みを変えている領域
（Ｂ）：Ｗ２およびその隣に存在しているＷ２はともには緯糸と交差する毎に浮きと沈みを変えている領域
【００８８】
このような構成により、上述したような本発明の効果、特に、ループの耐引き抜き性がより向上すると考えられる。
【００８９】
また、上記ループ織物において、ループの両脚が緯糸の熱融着により織物に固定されていることが好ましく、さらには、緯糸が，鞘成分が低融点樹脂からなる芯鞘断面複合繊維からなるマルチフィラメント糸であることがより好ましい。
【００９０】
このような構成により、該鞘成分のみを溶融させることによりループを織物上に強固に固定でき、かつ織物が強固に固定されていることとなり、より一層ループの剛直性が向上し、そして織物やループの耐久性等の点で、さらにループの両脚を強固に織物に固定できるという利点が得られる。
【００９１】
また、好ましくは、上記ループ織物において、緯糸、Ｗ１およびＷ２がともにポリエステル系樹脂からなる繊維から構成されている場合であり、より好ましくは、Ｗ１がポリエチレンテレフタレート系樹脂、Ｗ２がポリブチレンテレフタレート系樹脂からなり、緯糸を構成する芯鞘断面複合繊維の芯成分がポリエチレンテレフタレート系樹脂、鞘成分がポリエチレンテレフタレート系またはポリブチレンテレフタレート系の共重合ポリエステル樹脂からなる場合である。そして、好ましくは、ループが、緯糸を７〜２５本を跨ぐことにより形成されている場合であり、またループ不存在領域（Ｂ）には緯糸が３〜７本存在している場合である。
【００９２】
それにより、上述したような効果をより確実に得ることができる。
【００９３】
そして、本発明には、さらに、上記のループ織物からなる留具、特にブラジャーの留具、また上記のループ織物からなる椅子の座面の上張材や畳表材や敷物等も包含される。
【００９４】
また、本発明の他の局面は、樹脂製の基板の表面に、同基板表面からほぼ垂直に立ち上がるステムが列をなして多数並んでおり、各ステムは、その先端から、ステム列方向と交差する方向でかつ基板に平行な方向に突出する突起部を有しており、さらに全てのステムの突起部がステムから同一方向に突出しており、基板とステムと突起部により形成される懐部の高さ（ｂ）が０．３〜２．５ｍｍの範囲で、かつ懐部の高さ（ｂ）に対する懐部の奥行（ａ）の比（ａ／ｂ）が０．５〜３の範囲である雄型留具である。
【００９５】
このような構成を有することにより、本発明の雄型留具は、樹脂製の基板表面からほぼ垂直に立ち上がる太いステムが列をなして多数並んでおり、各ステムの先端部には、ステム列方向と交差する方向でかつ基板に平行な方向に突出する長い突起部を有しているため、係合相手である太いモノフィラメントからなる低いループを引っ掛け易く、また容易に取外すことができるため、従来の面ファスナーの欠点である、係合力が低いこと、さらに係合−剥離を繰り返すことでループ面ファスナーのループ状係合素子を傷めて係合力が低下するということがほとんど生じない。
【００９６】
しかもそのようなステム列が留具長さ方向に平行に複数列存在していることにより、特定のステムにのみ係合することがなく、係合力が分散される。これにより、ステムの変形や切断、さらに係合相手のモノフィラメントの切断が生じにくい。
【００９７】
また、上記の雄型留具において、基板は延伸されているが、突起部は延伸されていないことが好ましい。さらに、基板、ステムおよび突起部が、いずれも表面硬さ（ＪＩＳ  Ｋ７２１５  タイプＤ圧子使用）が６０〜８０の熱可塑性樹脂により形成されており、樹脂がポリエステルエラストマーより好ましくは、ナイロン１２であることが望ましい。
【００９８】
このように、留具を構成している基板は延伸されていることから強度が高く、縫製により衣類に取り付けることができ、それに対して係合素子、特にその突起部は延伸されていないことから柔軟性を有しており、肌に優しいという利点がある。樹脂が柔軟なポリエステルエラストマーである場合には、この効果が特に著しい。
【００９９】
また、上記雄型留具において、ステムの断面形状が四辺形であり、ステムの高さ中間部分におけるステムの断面積および突起部の突出長さの中間部における突起部の断面積がともに０．２〜０．８ｍｍ２であること、さらには、基板上に、基板１ｃｍ２当たり５〜４０個の密度で上記のステムが存在していることが好ましい。
【０１００】
このように、ステムの配列状態が、多数のステムが列をなして並び、そしてこのようなステム列が複数列並行に密に基板上に存在しているため、留具として用いた場合に、係合している位置を容易に多段階に調整することが可能になる。
【０１０１】
また係合する懐部分として基板表面と平行な係止空間があるため、係合相手のループ織物のループの両脚間距離が長く、かつ高さも低いループに容易に係合することができる。したがって留具として用いた場合に、容易に留めることが可能となる。また、剥離する際に音を殆ど立てることがない。また、従来から公知のフック・ループの面ファスナーに比べてせん断方向への係合力が高い。
【０１０２】
さらに、本発明の雄型留具は、低いステムの先端部が基板と平行な方向へ伸びる表面がフラットな突起部により覆われていることから、椅子にもたれた際や横になった際に留具が背中を押圧することが少ない。
【０１０３】
したがって、本発明の雄型留具は、衣類用として、特にブラジャーの留具として適している。特に、本発明の雄型留具は、上述したようなループ織物からなる留具の対として用いられることが好ましい。
【実施例】
【０１０４】
以下、本発明を実施例により説明する。【０１０５】
〔ループ織物〕
ループ織物の原料とした経糸（マルチフィラメント糸およびモノフィラメント糸）および緯糸は次の通りである。【０１０６】
［経糸（マルチフィラメント糸）］ポリエチレンテレフタレートからなるマルチフィラメント糸で、３０本のフィラメントからなるトータルデシテックスが１６５デシテックスのマルチフィラメント糸。
［経糸（モノフィラメント糸）］ポリブチレンテレフタレートからなる４００デシテックスのモノフィラメント糸。
［緯糸］芯成分がポリエチレンテレフタレート、鞘成分がイソフタル酸３５モル％共重合した融点１６０℃のポリブチレンテレフタレートからなる同心芯鞘断面のフィラメント４８本からなるトータルデシテックスが２００デシテックスのマルチフィラメント糸。芯成分と鞘成分の比率は７０：３０。【０１０７】
〔ループ織物の製造方法〕
［実施例１］
上記経糸および緯糸を用いて図４の織組織図に従ってループ織物を織った。そして、２００℃で熱処理して、緯糸の鞘成分を溶融させて織物の経糸と緯糸の交点を固定するとともに、ループの脚元を固定し、同時にループを収縮させてループ高さを低くした。【０１０８】
得られたループ織物は図１に示すようなループ状態であり、ループ両脚間隔（ＤＬ）は５ｍｍ、ループ高さ（ＨＬ）は１．７ｍｍ、ＨＬ／ＤＬは０．３であり、ループ密度は１２０個／１０ｃｍ２であり、そして全てのループ面が経糸方向に平行な方向を向き、さらに全てのループが緯糸方向に列をなして並んでおり、前記した（Ａ１）、（Ａ２）および（Ｂ）の領域から構成されていた。【０１０９】
なお、ループは緯糸９本跨ぐことで形成されている。またループ不存在領域（Ｂ）には緯糸が５本存在している。経糸（モノフィラメント糸を含む）の織密度は７２本／ｃｍ、緯糸の織密度は２０本／ｃｍで経糸５本に１本の割合でモノフィラメント糸が打ち込まれている。本実施例のループ織物において、（Ａ１）＋（Ａ２）＋（Ｂ）の合計面積に占める（Ｂ）の面積割合は４０％であり、図１に示すようにループがループ面に直交する方向に列をなして並んでおり、経糸方向ループ列長さ０．８ｃｍ当たり１個、緯糸方向ループ列長さ１ｃｍ当たり１０個存在していた。【０１１０】
得られたループ織物から、ループ列２列を含むように（Ｂ）の領域で切断して、長さ１５ｍｍのループ織物を切り取った。【０１１１】
この切り取ったループ織物を、市販ブラジャーの背中に取り付けられていた丸型留具を取り外した箇所に縫製により取り付けた。一方、金属製鉤型留具が取り付けられている箇所には、小型の波型成形フックを表面に多数有するシートを熱融着により取り付けた。【０１１２】
このようにして得られた、波型成形フックを有するシートを取り付けた端部と上記ループ織物を取り付けたシートを重ね合わせて係合させ、その状態で２０ｋｇの引張力をかけて引張り、その後剥離することを５００回繰り返したところ、ループ織物のループで切断されているものは見当たらず、またループ面が倒れているものも殆ど見当たらなかった。【０１１３】
このブラジャーと同様のものを５名の女性に着用させて、その着用感を調査した結果、胸囲の微調整が可能であることから、さらに背中部に異物感を感じることもないことから、極めて好評であった。【０１１４】
このループ織物を、食卓用椅子のクッション部のカバー材として使用したところ、寒い冬場でも、天然皮革やビニールレザーのような着席時の冷たさがなく、これまた好評であった。【０１１５】
［実施例２］
上記実施例１において、織組織を図６のものに置き換える以外は同一のもの、同一の方法によりループ織物を製造した。得られたループ織物は図２に示すようなループ状態であり、ループ両脚間隔（ＤＬ）は１０ｍｍ、ループ高さ（ＨＬ）は１．１ｍｍ、ＨＬ／ＤＬは０．１２であり、ループ密度は８０個／１０ｃｍ２であり、そして全てのループ面が経糸方向に平行な方向を向き、さらに全てのループが緯糸方向に並んでおり、前記した、（Ａ１）および（Ａ２）の領域から構成されていた。【０１１６】
なお、ループは緯糸１９本跨ぐことで形成されている。経糸（モノフィラメント糸を含む）の織密度は７２本／ｃｍ、緯糸の織密度は２０本／ｃｍで経糸５本に１本の割合でモノフィラメント糸が打ち込まれている。本実施例のループ織物では、図２に示すようにループがループ面に直交する方向に列をなして並んでおり、経糸方向ループ列長さ１．３ｃｍ当たり１個、緯糸方向ループ列長さ１ｃｍ当たり１０個存在していた。【０１１７】
得られたループ織物から、ループ列２列を含むように切断して、長さ２２ｍｍのループ織物を切り取った。このものでは、切断箇所に切断されたループが存在し、見栄えの点で実施例１のものより劣った。【０１１８】
この切り取ったループ織物を、実施例１と同様にして、市販ブラジャーの背中に取り付けた。そして、実施例１と同様に、係合−引張−剥離のテストを５００回繰り返したところ、ループ織物のループで切断されているループは見当たらず、またループ面が倒れているものも見当たらなかった。さらに、実施例１と同様に、着用試験および食卓用椅子の被覆材に使用したところ、実施例１のものと同様に、極めて快適であるとの感想が寄せられた。【０１１９】
［実施例３］
実施例１において、織組織を図７のものに置き換える以外は同一のもの、同一の方法によりループ織物を製造した。得られたループ織物は図１に示すようなループ状態であるが、ループ面が経糸方向から５度ほど傾いていた。このもののループ両脚間隔（ＤＬ）は５ｍｍ、ループ高さ（ＨＬ）は１．７ｍｍ、ＨＬ／ＤＬは０．３であり、ループ密度は１２０個／１０ｃｍ２であり、さらに全てのループが緯糸方向に並んでおり、前記した、（Ａ１）、（Ａ２）および（Ｂ）の領域から構成されていた。したがって、ループ面が上記したように５度ほど傾いている以外は実施例１のものとほぼ同一であった。【０１２０】
得られたループ織物から、ループ列２列を含むように（Ｂ）の領域で切断して、長さ１５ｍｍのループ織物を切り取った。【０１２１】
この切り取ったループ織物を、実施例１と同様に市販ブラジャーの背中に取り付け実施例１と同様のテストを行い、さらに実施例１と同様の着用テストと椅子の被覆材としてもテストを行った。その結果、ループ面がわずかに傾いていることにより、引張力が片脚に集中し、ループの切断したものがわずかに見られた。それ以外は、実施例１のものと遜色なく、優れたものであった。椅子の被覆材の用途に関しては、実施例１の場合と同様に極めて優れたものであった。【０１２２】
［比較例１］
実施例１において、ループを形成する部分で緯糸を跨ぐ本数を９本から３本に変更し、かつ高さの高いループが形成されるようにループ部でモノフィラメント糸を大きく余裕を持たせ、それ以外は実施例１と同様にしてループ織物を製造した。【０１２３】
得られたループ織物は面ファスナーのループ素子用織物のようなループ状態であり、ループの形状は、ループ根元部では間隔が狭く、ループ高さ中間部で広くなり、そしてループ頂点でまた狭くなる形状であった。このループ織物のループ両脚間隔（ＤＬ）は１．５ｍｍ、ループ高さ（ＨＬ）は１．８ｍｍ、ＨＬ／ＤＬは１．２であり、ループ密度は２４０個／１０ｃｍ２であり、そして殆どのループ面が経糸方向に平行な方向を向き、さらに全てのループが緯糸方向に並んでおり、前記した、（Ａ１）、（Ｂ）、（Ａ２）および（Ｂ）の領域から構成されていた。【０１２４】
得られたループ織物から、ループ列２列を含むように切断して、ループ織物を切り取ったところ、長さは５ｍｍと短いものとなった。この切り取ったループ織物を、実施例１と同様に市販ブラジャーの背中に取り付け実施例１と同様のテストを行い、さらに実施例１と同様の着用テストと椅子の被覆材としてのテストも行った。その結果、係合・剥離と繰り返すテストでは繰り返す度にループ面が傾いていき、係合し難くなった。着用テストでも同様に１週間後には、早くも係合し難い時があった。【０１２５】
係合し難くなったループ織物を観察すると、横方向の引張力によりループが傾いたり倒れたりしたものが多く見られ、その結果、それらが原因で係り難くなったものと思われる。また、椅子の被覆材として用いた場合も、ざらついた肌触りのため、快適とは言えず、さらにループがランダムに倒れたり、傾いたりしたものが見受けられ、それらが美観を損ねた。【０１２６】
［比較例２］
実施例１において、ループを形成するモノフィラメント糸を、２６５デシテックスのフィラメント１０本からなるポリブチレンテレフタレート系のマルチフィラメント糸に変更する以外は実施例１と同様にして、ループ織物を形成した。このループ織物ではループはモノフィラメント糸ではなくマルチフィラメント糸から形成されていることとなる。【０１２７】
このループ織物を実施例１と同様のテストを行い、さらに実施例１と同様の着用テストと椅子の被覆材としてのテストを行った。【０１２８】
その結果、係合・剥離を繰り返す度に、マルチフィラメント糸を構成するフィラメントで切断されるものが増加し、係合力が急速に低下した。着用テストでも、１ヶ月後には、係合力が低下し、使用できなくなった。また、椅子の被覆材として使用した場合には、ループに腰がなく、何ら従来の一般的織物と大差のない触感であった。【０１２９】
［比較例３］
実施例１において、ループを形成する部分で高さの高いループが形成されるようにループ部でモノフィラメント糸を大きくループを描かせ、それ以外は実施例１と同様にしてループ織物を製造した。【０１３０】
得られたループ織物は背の高いループが列をなして織物面上に並んでいる状態であり、このループ織物のループ両脚間隔（ＤＬ）は５ｍｍ、ループ高さ（ＨＬ）は２．７ｍｍ、ＨＬ／ＤＬは０．５であった。そして殆どのループ面が経糸方向に平行な方向を向き、さらに全てのループが緯糸方向に並んでおり、前記した、（Ａ１）、（Ａ２）および（Ｂ）の領域から構成されていた。【０１３１】
得られたループ織物から、ループ列２列を含むように（Ｂ）の領域で切断して、長さ１５ｍｍのループ織物を切り取った。【０１３２】
この切り取ったループ織物を、実施例１と同様に市販ブラジャーの背中部に取り付け、実施例１と同様のテストを行い、さらに実施例１と同様の着用テストと椅子の被覆材としてのテストも行った。その結果、係合・剥離と繰り返すテストでは繰り返す度にループ面が傾いて倒れるものが増え、係合し難くなった。着用テストでも同様に１ヶ月後には、係合し難い時があった。【０１３３】
また、椅子の被覆材として用いた場合も、異物感を与える肌触りのため、長期間座るには快適な素材とは言えず、さらにループが倒れたり、傾いたりしたものも見受けられ、それらが美観を損ねた。【０１３４】
［実施例４］
〔雄型留具の製造〕
ポリエステルエラストマー（東レデュポン社製ハイトレル、表面硬さ：６８）を図１３に示すようなノズル（但し、ステム用スリットは１７本基板用スリット上に等間隔で存在）から溶融押出し、冷却して、図１２に示すような、基板の表面から突出するステム、そしてステムの先端部には、基板に平行な方向に連続して伸びる突起部が存在しているような断面形状を有しているステム用および突起部用列条を表面に有しているテープを成形した。そして、このテープの列条の先端から根元までカット角度０度（すなわちテープ長さ方向に直角）で０．５ｍｍの等間隔で切れ目を入れ、そしてテープを長さ方向に２．５倍延伸し、雄型留具を製作した。【０１３５】
〔雄型留具の形状〕
得られた雄型留具の、基板とステムと突起部により形成される懐部の高さ（ｂ）は０．９ｍｍ、懐部の高さ（ｂ）に対する懐部の奥行（ａ）の比（ａ／ｂ）が１．３であった。【０１３６】
そして、ステム高さ（Ｈ）は１．１ｍｍ、ステム根本から突起部先端までの上面からの投影距離（Ｓ２）が１．４ｍｍ、ステムおよび突起部の長さ方向の厚み（Ｗ）が１．１ｍｍ、Ｙ方向のステム間距離（Ｓ１）が１．４ｍｍ、ステムとステムの列方向間隔（Ｄ）が２．０ｍｍ、ステムと突起部の断面はいずれも四辺形であり、その面積が０．２ｍｍ２であり、ステム密度は１８個／ｃｍ２で、Ｙ方向ステム列１ｃｍ当たりの係合素子本数としては５本／ｃｍ、Ｘ方向１ｃｍ当たりのステム列本数は５本／ｃｍ、基板の厚さは０．２ｍｍであった。この雄型留具において、基板は延伸されているがステムおよび突起部は延伸されていない。突起部の上面は、基板面に対して平行なフラットな面であった。得られた雄型留具を４０ｍｍ幅×３０ｍｍ長で綿布に縫製（ミシン針＃１４、糸ピッチ３ｍｍ）した。【０１３７】
〔ループ織物〕
原料としては、実施例１で使用したものと同じ経糸用マルチフィラメント糸、経糸用でかつループとなるモノフィラメント糸および緯糸を使用した。【０１３８】
〔ループ織物の製造方法〕
上記経糸および緯糸を用いて図１４の織組織図に従ってループ織物を織った。そして、２００℃で熱処理して、緯糸の鞘成分を溶融させて織物の経糸と緯糸の交点を固定するとともに、ループの脚元を固定し、同時にループを収縮させてループ高さを低くした。【０１３９】
得られたループ織物は図１に示すようなループ状態であり、ループ両脚間隔（ＤＬ）は５ｍｍ、ループ高さ（ＨＬ）は１．７ｍｍ、ＨＬ／ＤＬは０．３であり、ループ密度は１２０個／１０ｃｍ２であり、そして全てのループ面が経糸方向に平行であり、さらに全てのループが緯糸方向に列をなして並んでいた。【０１４０】
なお、ループは緯糸９本跨ぐことで形成されていた。経糸（モノフィラメント糸を含む）の織密度は７２本／ｃｍ、緯糸の織密度は２０本／ｃｍで、経糸５本に１本の割合でモノフィラメント糸が打ち込まれていた。このループ織物において、図１に示すようにループ面が経糸に平行であり、かつこのようなループが、ループ面に直交する方向にそれぞれの片脚が列をなして並んでおり、ループ列長さ１ｃｍ当たり９個存在していた。【０１４１】
得られたループ織物から、ループ列４列を含むように切断して、長さ２０ｍｍのループ織物を切り取り、綿布に縫製により取り付けた。【０１４２】
〔雄型留具の性能〕
このようにして得られた上記の綿布に縫製された雄型留具と上記のループ織物を、雄型留具の突起物とループ織物のループ面が直交するように配置し、雄型留具の突起部の先端がループに挿入するように斜め上方向から近づけて係合させた。そして、せん断方向にオートグラフ（島津社製）にて引張り速度３００ｍｍ／分で引っ張ったときのせん断剥離強力を測定したところ、約１００Ｎの強力を有する結果となった。剥離後のステムおよび突起部に変形は殆ど見られなかった。【０１４３】
〔ブラジャーの留具としての使用〕
上記の切り取った雄型留具とループ織物を、雄型留具の突起物とループ織物のループ面が直交するように市販ブラジャーの背中に取り付け、女性に着用させて、その着用感を調査した。その結果、胸囲の微調整が可能で、さらに背中部の感触がチクチクすることがなく、かつ椅子の背もたれに背中を押し付けても雄型留具による押し付け感がなく極めて好評であった。そして、この着用試験を合計８週間行い、途中５５回洗濯したが、係合力にほとんど変化は見られず、さらに雄型留具およびループ織物ともに変化は見られなかった。さらに、留具を留めた縫製箇所においても、ミシン目から基板が裂ける等の問題もまったく生じなかった。【０１４４】
〔実施例５〜６、比較例４〜５〕
上記実施例４において、ステムの高さと突起部の突出長さを変更することにより表１のような懐部高さを有する雄型留具を製造した。【０１４５】
そして、実施例４と同様に、実施例４で製造したループ織物と係合させ、その係合力を測定した。その結果を表１に示す。さらにブラジャーの留具に使用した場合の性能も表１に示す。実施例のものはいずれも長さの微調整が可能であり、さらに実施例４のものと比べると劣るものの、留具の一部が背中を押圧して、着用者に不快感を与えることが僅かであり、着用試験に協力してくれた女性から使用可能との評価を得た。【０１４６】
【表１】
2015137114.tif 000003
【０１４７】
〔実施例７〜８および比較例６〜７〕
上記実施例４において、突起部の突出長さを変更することにより表２のような、懐部高さに対する懐部の奥行の比（ａ／ｂ）を有する雄型留具を製造した。【０１４８】
そして、実施例４と同様に、実施例４で製造したループ織物と係合させ、その係合力を測定した。その結果を表２に示す。さらにブラジャーの留具に使用した場合の性能も同表に示す。その結果、いずれのものも胸囲の変化に従って微調整が可能であった。【０１４９】
【表２】
2015137114.tif 000004
【０１５０】
〔比較例８〕
実施例４において、ステムおよび突起部の形状を、図１５に示すように、基板から伸びたステムがテープ長さ方向と直交する方向に丸く曲がり、さらに先端部分が丸く下方向にまで曲がっている、いわゆる波型形状となっているものとする以外は同一のものを、実施例４と同一の押出成形、ステムへの切目挿入および延伸により雄型留具を波型の雄型係合素子を有する留具を製造した。素子の高さや断面積、懐部の高さおよび深さ、素子間隔や素子密度等は実施例４のものと同一である。【０１５１】
この雄型留具を実施例４と同様にテストを行い、さらに実施例４と同様の着用試験を行った。【０１５２】
その結果、ステムが、先端が下を向く波型形状のため、ループ織物と係合させることが難しく、剥離強力は３０Ｎしか得られず、剥離強力が低い結果となった。着用試験でもループへの係合性が低下したため、ループ部に引っ掛けることが難しく、使用し難く、着用試験を行うに値しないものであったが、敢えて着用試験を行うと、着用の際に係合させ難く、係合力が弱く、また留具の一部が背中を押圧して、着用者に不快感を与えるものであった。【０１５３】
〔比較例９〕
実施例４において、図１６に示すように、基板から立ち上がるステムが立ち上がり部分からテープ長さ方向と交差する方向に基板と４０度の角度をもって傾いている形状となっているものを用いる以外は実施例４と同一のものを、実施例４と同一の方法により製造した。得られた雄型留具を実施例４と同様にテストを行い、さらに実施例４と同様の着用試験を行った。【０１５４】
その結果、ステムが同一方向へ傾いているためループ面織物に係合し易いが、動かしたり、弛ませたりすると、剥離し易く、剥離強力は１０Ｎしか得られず、剥離強力が極めて弱い結果となった。着用試験でもループ織物との係合が外れ易く、使用し難いものとなった。また、着用試験の途中でループ織物のループが僅かであるが切断された。【０１５５】
〔比較例１０〕
実施例１において、ループ織物の緯糸に熱融着性繊維を用いずに、通常のポリエチレンテレフタレートからなるマルチフィラメント糸で、４８本からなるトータルデシテックスが２００デシテックスの糸を用いる以外は実施例１と同様の製法にてループ織物を製造した。【０１５６】
得られたループ織物は、地経糸およびループを固定されていない点以外は、実施例１と同様な状態であった。さらに実施例１と同様にテストと着用試験を行った。【０１５７】
その結果、ループ糸が基布に固定されていないため、ループ糸が極めて抜けやすく剥離を数回繰り返すだけでループが基布から引き出されることとなった。また、よく観察すると、ループが伸びたところとループが基布部にくっついたような部分が混在し、フックが係合しにくい形状名なっていた。そして、経糸も固定されていないため、基布が波打ったような状態となった。【０１５８】
着用試験でも姿勢が変わることで緩み感が認められ、確認したところループ糸が基布部から伸びているのが見られた。これは、着用時の姿勢で張力がかかり、その張力でループが基布から伸びたためと思われる。そして、一度ループが伸びると、きわめて係合しにくいループになるため、繰り返し使用としたが、ブラジャーを留めることが出来なかった。【０１５９】
この出願は、２０１４年３月１３日に出願された日本国特許出願特願２０１４−０５０４９３および２０１４年９月２４日に出願された特願２０１４−１９３６９８を基礎とするものであり、その内容は、本願に含まれるものである。【０１６０】
本発明を表現するために、前述において具体的な実施形態や図面等を通して本発明を適切かつ十分に説明したが、当業者であれば前述の実施形態を変更及び／又は改良することは容易になし得ることであると認識すべきである。したがって、当業者が実施する変更形態又は改良形態が、請求の範囲に記載された請求項の権利範囲を離脱するレベルのものでない限り、当該変更形態又は当該改良形態は、当該請求項の権利範囲に包括されると解釈される。
【産業上の利用可能性】
【０１６１】
本発明は、ループ織物、留め具、衣類製品等の技術分野において、広範な産業上の利用可能性を有する。
【図１】
2015137114.tif 000005
【図２】
2015137114.tif 000006
【図３】
2015137114.tif 000007
【図４】
2015137114.tif 000008
【図５】
2015137114.tif 000009
【図６】
2015137114.tif 000010
【図７】
2015137114.tif 000011
【図８】
2015137114.tif 000012
【図９】
2015137114.tif 000013
【図１０】
2015137114.tif 000014
【図１１】
2015137114.tif 000015
【図１２】
2015137114.tif 000016
【図１３】
2015137114.tif 000017
【図１４】
2015137114.tif 000018
【図１５】
2015137114.tif 000019
【図１６】
2015137114.tif 000020
【国際調査報告】
2015137114.tif 000021
2015137114.tif 000022
2015137114.tif 000023
2015137114.tif 000024